교반기 장착 5 MPa 내압 용기 에 , ( 메트 ) 아크릴산 에스테르 단량체 로서 의 메틸 메타크릴 레이트 40 . 4 부 및 n - 부틸 아크릴 레이트 36 부 , 산 성 기 함유 단량체 로서 의 메타크릴산 3 . 2 부 , 가교 성 단량체 로서 의 알릴 메타크릴 레이트 0 . 4 부 , 유화제 로서 의 도데 실 벤젠술폰산 나트륨 1 부 , 이온 교환수 150 부 , 그리고 중합 개시제 로서 의 과 황산 칼륨 0 . 5 부 를 넣 고 충분히 교반 한 후 , 60 ℃ 로 가온 함 으로써 코 어부 의 중합체 의 중합 을 개시 하 였 다 . 중합 전화 율 이 96 % 가 된 시점 에서 가온 을 계속 하 면서 방향 족 모노 비닐 단량체 로서 의 스티렌 19 . 8 부 , 산 성 기 함유 단량체 로서 의 메타크릴산 0 . 2 부 를 첨가 하 여 쉘 부 의 중합체 의 중합 을 개시 하 였 다 . 그 후 , 냉각 하 여 중합 반응 을 정지 시킴 으로써 , 산 성기 를 갖 는 중합체 ( 코어 쉘 구조 ) 의 수분 산액 을 조제 하 였 다 .